Нетекстурированная кремнистая сталь и способ ее изготовления

1. Способ изготовления нетекстурированной кремнистой стали, включающий следующие последовательные стадии: a) выплавка стали, b) горячая прокатка, c) нормализация. d) холодная прокатка, и e) отжиг; в котором,
на указанной стадии (a) выплавки стали получают литой сляб следующего состава, в масс. %: 0,001-0,004% C, 2,5-4,0% Si, 0,5-1,5% Al, 0,10-1,50% Mn, P≤0,02%, S≤0,002%, N≤0,003%, B≤0,005%, где Mn/S≥300, Al/Ni≥300, a остальное представляет собой Fe и неизбежные примеси, причем
3
(-5000/Т)
4
указанная стадия (а) выплавки стали включает выплавку стали в конвертере, при которой температура T расплавленной стали во время выпуска из конвертера, содержание углерода [C] и содержание свободного кислорода [O] удовлетворяют следующей формуле: 7,27×10≤[O][C]e≤2,99×10, и
на указанной стадии (е) отжига холоднокатаную полосовую сталь нагревают до 900-1050°C и затем выдерживают при натяжении δ 0,5-1,5 МПа, в течение периода времени t 8-60 с.
2. Способ изготовления нетекстурированной кремнистой стали по п. 1, в котором на указанной стадии (е) отжига температура составляет 920-1000°C, а натяжение δ составляет 1-1,3 МПа.
3. Способ изготовления нетекстурированной кремнистой стали по п. 1, в котором состав литого сляба, получаемого на указанной стадии (а) выплавки стали, удовлетворяет следующим выражениям: 350≤(Mn/S)≤600, 350≤(Al/N)≤600.
4. Способ изготовления нетекстурированной кремнистой стали по п. 1, в котором указанный литой сляб дополнительно содержит Sn и/или Sb, причем содержание Sb+2Sn составляет 0,001-0,05 масс. %.
5. Способ изготовления нетекстурированной кремнистой стали по п. 1, в котором указанная стадия (а) выплавки стали дополнительно включает операцию циркуляционно-вакуумного рафинирования, при котором
раскисление выполняют в конце декарбонизации, сначала с использованием сплава FeSi, а затем с использованием сплава FeAl.
6. Способ изготовления нетекстурированной кремнистой стали по п. 1, в котором на указанной стадии (d) холодной прокатки коэффициент обжатия составляет 70-88%.
7. Способ изготовления нетекстурированной кремнистой стали по любому из пп. 1-6, в котором на указанной стадии (с) нормализации используют нормализационную печь периодического действия, где стальную полосу выдерживают при 780-880°C в течение 2-6 часов в защитной атмосфере азота и водорода.
8. Способ изготовления нетекстурированной кремнистой стали по любому из пп. 1-6, в котором на указанной стадии (с) нормализации используют непрерывный нормализационный отжиг, при котором горячекатаную стальную полосу сначала нагревают до 850-950°C со скоростью нагрева 5-15°C/с и выдерживают в защитной атмосфере азота в течение периода времени t 10-90 с, а затем охлаждают до 650°C со скоростью охлаждения 10°C/с или менее, и наконец, оставляют для естественного охлаждения.
9. Способ изготовления нетекстурированной кремнистой стали по п. 8, в котором на указанной стадии (с) нормализации горячекатаную стальную полосу нагревают до 850-930°C.
10. Способ изготовления нетекстурированной кремнистой стали по п. 1, в котором на указанной стадии (b) горячей прокатки деформация составляет 80% или более при 950°C или выше.
11. Способ изготовления нетекстурированной кремнистой стали по п. 10, в котором на указанной стадии (b) горячей прокатки максимальная разность температур между различными точками горячекатаной стальной полосы составляет 20°C или менее.
12. Нетекстурированная кремнистая сталь, в которой литой сляб для изготовления указанной нетекстурированной кремнистой стали содержит 2,5-4,0 масс. % Si, и указанная нетекстурированная кремнистая сталь имеет диаметр зерен от 100 до 200 мкм, и коэффициент L эквивалентности зерен по осям составляет от 1,05 до 1,35.
13. Нетекстурированная кремнистая сталь по п. 12, в которой указанный литой сляб имеет следующий состав, в масс. %: 0,001-0,004% C, 0,5-1,5% Al, 0,10-1,50% Mn, P≤0,02%, S≤0,002%, N≤0,003%, B≤0,005%, Mn/S≥300, Al/Ni≥300, а остальное представляет собой Fe и неизбежные примеси.
14. Нетекстурированная кремнистая сталь по п. 12, в которой суммарное содержание азота и кислорода на глубине 30 мкм от поверхности нетекстурированной кремнистой стали составляет 300 частей на млн. или менее.
15. Нетекстурированная кремнистая сталь по п. 12, в которой количество включений, имеющих размер 500 нм или менее, содержащихся в нетекстурированной кремнистой стали, составляет 40% или менее.
15/50
15/50
16. Нетекстурированная кремнистая сталь по любому из пп. 12-15, имеющая потери в железе Р 2,40 Вт/кг или менее при толщине 0,5 мм и анизотропию потерь в железе 10% или менее, где Р представляет собой потери в железе нетекстурированной кремнистой стали под действием магнитной индукции 1,5 T при 50 Гц.